(57)【特許請求の範囲】
【請求項１】
正極及び負極と、これらの間に介在される固体電解質とを有してなる固体電解質二次電池の製造方法であって、
上記正極及び負極の少なくとも一方の対向面に、上記固体電解質を溶解した溶液を前記塗布及び含浸させて固体化することにより、固体電解質層を形成する工程を含み、
上記固体電解質は、重量平均分子量３０００００以上、５５００００未満のフッ素系ポリマーと、重量平均分子量５５００００以上のフッ素系ポリマーとをマトリクス高分子として含有し、
上記フッ素系ポリマーは、ポリフッ化ビニリデン、またはフッ化ビニリデンとヘキサフルオロプロピレンとのコポリマーから選ばれる少なくとも１種である固体電解質二次電池の製造方法。
【請求項２】
上記マトリクス高分子中の重量平均分子量５５００００以上のフッ素系ポリマーの割合が３０重量％以上である請求項１記載の固体電解質二次電池の製造方法。
【請求項３】
上記正極及び／又は負極に含まれる結着剤が、フッ化ビニリデンとヘキサフルオロプロピレンとのコポリマーからなる請求項１記載の固体電解質二次電池の製造方法。
【請求項４】
上記負極は、リチウムをドープ・脱ドープ可能な材料を含む請求項１記載の固体電解質二次電池の製造方法。
【請求項５】
上記リチウムをドープ・脱ドープ可能な材料が、炭素材料である請求項４記載の固体電解質二次電池の製造方法。
【請求項６】
上記正極は、リチウムと遷移金属との複合酸化物を含む請求項１記載の固体電解質二次電池の製造方法。
【請求項７】
上記固体電解質中の上記マトリクス高分子の割合が２重量％以上３０重量％以下である請求項１記載の固体電解質二次電池の製造方法。
【請求項８】
上記固体電解質は、炭酸エステルを含有する請求項７記載の固体電解質二次電池の製造方法。
【請求項９】
正極及び負極と、これらの間に介在される固体電解質とを有してなり、
上記固体電解質は、重量平均分子量３０００００以上、５５００００未満のフッ素系ポリマーと、重量平均分子量５５００００以上のフッ素系ポリマーとをマトリクス高分子として含有すると共に、上記正極及び負極の少なくとも一方に含浸しており、
上記フッ素系ポリマーは、ポリフッ化ビニリデン、またはフッ化ビニリデンとヘキサフルオロプロピレンとのコポリマーから選ばれる少なくとも１種である固体電解質二次電池。
【請求項１０】
上記固体電解質は、それを溶解した溶液が上記正極及び負極の少なくとも一方に塗布されることにより形成されている請求項９記載の固体電解質二次電池。
【発明の詳細な説明】
【０００１】
【発明の属する技術分野】
本発明は、正極と負極との間に固体電解質（ゲル状電解質も含む。）を配設した固体電解質二次電池およびその製造方法に関するものであり、電池実使用時の性能に関する項目である充放電サイクル寿命が長く、生産性に優れた新規な固体電解質二次電池およびその製造方法に関するものである。
【０００２】
【従来の技術】
近年、カメラ一体型ＶＴＲ、携帯電話、携帯用コンピューター等のポータブル電子機器が多く登場し、その小型軽量化が図られている。そしてこれらの電子機器のポータブル電源として、電池、特に二次電池、なかでもリチウムイオン電池について、薄型や折り曲げ可能な電池の研究開発が活発に進められている。
【０００３】
このような形状自在な電池の電解質として固体化した電解液の研究は盛んであり、特に可塑剤を含んだ固体電解質であるゲル状の電解質や、高分子にリチウム塩を溶かし込んだ高分子固体電解質が注目を浴びている。
【０００４】
高分子固体電解質に使用する高分子材料としては、シリコンゲル、アクリルゲル、アクリロニトリルゲル、ポリフォスファゼン変成ポリマー、ポリエチレンオキサイド、ポリプロピレンオキサイド、及びこれらの複合ポリマーや架橋ポリマー、変成ポリマーなどが各種報告されているが、これらを用いた従来の二次電池は、膜自身の強度が不十分なこと、及び固体電解質と電極との密着性が良くないこと等のため、充放電電流の不均一化が起こり、リチウムデンドライトが発生し易い。そのため、このような二次電池は、充放電サイクル寿命が短く、「長期間安定に使用できる。」という、製品化する上での基本的かつ重要な要求項目を満たさないという致命的な問題がある。
【０００５】
そこで、フィルム強度を強くするために、三官能性ポリエチレングリコールとジイソシアネート誘導体の反応によって架橋したり（特開昭６２−４８７１６号公報）、ポリエチレングリコールジアクリレートの重合反応によって架橋する方法（特開昭６２−２８５９５４号公報）等が試みられているが、未反応物や反応の際に用いる溶媒の残存のため、やはり電極との密着性を十分に確保することは難しい。さらには、乾燥除去の工程が不可欠であって生産性が低く、一層の改良が望まれている。
【０００６】
【発明が解決しようとする課題】
上述のように、高分子固体電解質やゲル状電解質は、液状の電解質では実現できない優れた特徴を有する反面、これを電池に使用すると電極に理想的な状態で接触させることが難しいという問題が起こる。これは、固体電解質、ゲル状電解質が液状の電解質のように流動しないからである。
【０００７】
ここで、高分子電解質やゲル状電解質と電極との接触状態は、電池性能に大きな影響を与える。すなわち、両者の接触状態が悪いと、高分子固体電解質やゲル状電解質と電極との接触抵抗が大きくなって電池の内部抵抗が大きくなる。さらに、高分子固体電解質やゲル状電解質と電極との間で理想的な状態でイオンを移動させることができず、電池容量も小さくなる。この状態で長期間使用した場合、充放電電流の不均一化が起こり、リチウムデンドライトが発生し易くなる。
【０００８】
したがって、高分子固体電解質やゲル状電解質を使用する電池においては、高分子固体電解質やゲル状電解質を電極の活物質層に十分な密着強度をもって接合することが極めて重要である。
【０００９】
このことを実現するために、正極活物質層に、高分子固体電解質を添加した正極コンポジットを用いることが特開平２−４０８６７号公報に記載されている。この公報に記載される電池は、高分子固体電解質の一部を正極活物質層に混合することによって、高分子固体電解質と正極活物質層との電気的な接触状態を改善するものである。
【００１０】
しかしながら、このような方法を採用した場合、高分子固体電解質を添加した正極コンポジットを使用して正極板を製作し、この正極板に高分子固体電解質を積層して作製しなければならず、正極板と固体電解質との接触状態を理想的な状態にすることができない。特に、表面に凹凸のある固体電解質を電極層に積層すると、両者の密着性が悪く、内部抵抗が大きくなるため、負荷特性が悪化する。また、高分子固体電解質やゲル状電解質を添加した正極コンポジット、または負極コンポジットは、高分子固体電解質やゲル状電解質の弾性のため、十分なプレスが難しく、コンポジット内の粒子間距離が大きく、結果として内部抵抗を増加させてしまうため、やはり負荷特性が悪化する。さらに、高分子固体電解質やゲル状電解質を添加した正極コンポジット、または負極コンポジットは、高分子固体電解質やゲル状電解質に含まれる電解質塩の分解を防ぐため、低湿度下での作製を強いられ、品質の管理が難しいだけでなく、多大なコストを強いられる。
【００１１】
そこで本発明は、このような従来の実情に鑑みて提案されたものであり、電極活物質層との密着強度に優れた固体電解質を提供し、これにより固体電解質と正極、及び負極活物質層との電気的な接触状態が良好な固体電解質二次電池およびその製造方法を提供することを目的とする。
【００１２】
さらに本発明は、正極、及び負極活物質層内の粒子間距離を理想的にすることができ、充放電サイクル寿命が長く、生産性に優れた固体電解質二次電池およびその製造方法を提供することを目的とする。
【００１３】
【課題を解決するための手段】
本発明者等は、上述の目的を達成せんものと長期に亘り鋭意研究を重ねた結果、固体電解質のマトリクス高分子として使用されるフッ素系ポリマーの分子量が特性に大きく影響を与え、重量平均分子量３０００００以上、５５００００未満のフッ素系ポリマーと、重量平均分子量５５００００以上のフッ素系ポリマーとを用いると共に、そのフッ素系ポリマーとして、ポリフッ化ビニリデン、またはフッ化ビニリデンとヘキサフルオロプロピレンとのコポリマーから選ばれる少なくとも１種を用いることにより、高分子固体電解質やゲル状電解質を電極の活物質層に十分な密着強度をもって接合することができ、固体電解質やゲル状電解質と正極及び負極活物質層との電気的な接触状態を良好にし、充放電サイクル寿命が長く、生産性に優れた固体電解質二次電池が得られることを見いだすに至った。
【００１４】
本発明の固体電解質二次電池は、このような知見に基づいて完成されたものであり、正極及び負極と、これらの間に介在される固体電解質とを有してなり、上記固体電解質は、重量平均分子量３０００００以上、５５００００未満のフッ素系ポリマーと、重量平均分子量５５００００以上のフッ素系ポリマーとをマトリクス高分子として含有すると共に、上記正極及び負極の少なくとも一方に含浸しており、上記フッ素系ポリマーは、ポリフッ化ビニリデン、またはフッ化ビニリデンとヘキサフルオロプロピレンとのコポリマーから選ばれる少なくとも１種であるものである。また、本発明の固体電解質二次電池の製造方法は、正極及び負極と、これらの間に介在される固体電解質とを有してなる固体電解質二次電池の製造方法であって、上記正極及び負極の少なくとも一方の対向面に、上記固体電解質を溶解した溶液を塗布及び含浸させて固体化することにより固体電解質層を形成する工程を含み、上記固体電解質が、重量平均分子量３０００００以上、５５００００未満のフッ素系ポリマーと、重量平均分子量５５００００以上のフッ素系ポリマーとをマトリクス高分子として含有し、上記フッ素系ポリマーが、ポリフッ化ビニリデン、またはフッ化ビニリデンとヘキサフルオロプロピレンとのコポリマーから選ばれる少なくとも１種であるようにするものである。
【００１５】
なお、本発明において、固体電解質なる表現は、いわゆる固体電解質は勿論、例えば高分子マトリクスを可塑剤で可塑化したゲル状の電解質も含むものとする。したがって、本発明で言うところの固体電解質二次電池は、ゲル状電解質二次電池も含む。
【００１６】
本発明においては、重量平均分子量３０００００以上、５５００００未満のフッ素系ポリマーと、重量平均分子量Ｍｗ５５００００以上のフッ素系ポリマーとをマトリクス高分子として用いると共に、そのフッ素系ポリマーとして、ポリフッ化ビニリデン、またはフッ化ビニリデンとヘキサフルオロプロピレンとのコポリマーから選ばれる少なくとも１種を用いることを大きな特徴とするが、この重量平均分子量５５００００以上のフッ素系ポリマーは、正極や負極の活物質層に対して優れた密着性を発揮する。したがって、高分子固体電解質やゲル状電解質と電極活物質層間を十分な密着強度をもって接合することが可能であり、電極内の内部抵抗が減少され、良好な充放電サイクル特性が実現される。
【００１７】
【発明の実施の形態】
以下、本発明の固体電解質二次電池について詳述する。
【００１８】
本発明の固体電解質二次電池は、フッ素系ポリマーをマトリクス高分子として使用したものである。
【００１９】
ここで、マトリクス高分子として使用されるフッ素系ポリマーとしては、例えばポリビニリデンフルオロライド（ポリフッ化ビニリデン）や、ビニリデンフルオライドとヘキサフルオロプロピレンとのコポリマー、ビニリデンフルオライドとテトラフルオロエチレンのコポリマー、ビニリデンフルオライドとトリフルオロエチレンのコポリマー等が挙げられるが、勿論、これらに限定されるものではない。
【００２０】
上記マトリクス高分子として使用されるフッ素系ポリマーは、重量平均分子量が５５００００以上であることが必要であり、このフッ素系ポリマーの重量平均分子量が５５００００未満であると、満足な密着強度が得られない。なお、このフッ素系ポリマーにおいては、重量平均分子量３０万以上から次第に密着強度が向上するが、５５万未満であると必ずしも密着強度は十分とは言えない。確実に密着強度を確保するためには、重量平均分子量Ｍｗを５５万以上とする必要がある。
【００２１】
上記フッ素系ポリマーの重量平均分子量は、５５万以上であれば分子量が高いほど良いと考えられるが、３００万以上では、現実的でない希釈率までポリマー比率を下げることとなる。固体またはゲル電解質は電池に使用可能なエステル類、エーテル類、炭酸エステル類などを単独または可塑剤の一成分して用い高分子化合物と電解質塩と溶媒、（ゲル電解質の場合は、さらに可塑剤）からなる溶液を作成して、正極活物質層または負極活物質層に含浸させ、溶媒を除去し固体化するプロセスをとるので、自ずと使用可能なエステル類、エーテル類、炭酸エステル類などは限定されてしまう。この限定された範囲のエステル類、エーテル類、炭酸エステル類などでは、分子量が１００万を越えるものに対しての溶解性が不十分で好適な溶液を作成するのが困難となる。
【００２２】
したがって、上記フッ素系ポリマーの重量平均分子量Ｍｗの範囲としては、５５万〜３００万であることが好ましく、５５万〜１００万であることがより好ましい。
【００２３】
また、重量平均分子量５５万以上のフッ素系ポリマーを用いる場合、粘度を下げて塗膜形成工程を容易にするという観点から、重量平均分子量３０万以上、５５万未満のものを併用してもよい。ただし、この場合、重量平均分子量５５万以上のフッ素系ポリマーの割合を３０重量％以上とすることが好ましい。重量平均分子量５５万以上のフッ素系ポリマーの割合がこれよりも低くなると、本来の目的である密着強度の確保が難しくなる。
【００２４】
上記重量平均分子量Ｍｗ５５万以上のフッ素系ポリマーは、過酸化物を用い、室温〜２００℃の範囲、３００気圧以下の条件下でモノマーを重合することで得られる。工業的には、懸獨重合法や乳化重合法により製造される。
【００２５】
懸濁重合法は水を媒体とし、モノマーを分散剤で媒体中に液滴として分散させ、モノマー中に溶解した有機過酸化物を重合開始剤として重合させることにより実施される。
【００２６】
またモノマーを油溶性重合開始剤（以下、単に「重合開始剤」と略す。）の存在下に水性体中で懸濁重合するに際し、６フッ化プロピレン、４フッ化エチレン等から選ばれたモノマーを共重合成分として全単量体の１〜７重量％使用し、共重合体とすることも可能である。
【００２７】
これら６フッ化プロピレン、４フッ化エチレンの添加方法は、最初の仕込み時に一括して重合容器に添加してもよいし、重合中にその一部あるいは全量を分割あるいは連続的に後添加しても良い。
【００２８】
このとき使用される連鎖移動剤としては、アセトン、酢酸イソプロピル、酢酸エチル、炭酸ジエチル、炭酸ジメチル、焦性炭酸エチル、プロピオン酸、トリフロロ酢酸、トリフロロエチルアルコール、ホルムアルデヒドジメチルアセタール、１，３−ブタジエンエポキサイド、１，４−ジオキサン、β−ブチルラクトン、エチレンカーボネート、ビニレンカーボネート等が挙げられるが、入手の容易さ、取り扱いの容易さを考慮すると、アセトン、酢酸エチルが好ましい。
【００２９】
用いられる重合開始剤としては、ジノルマルプロピルパーオキシジカーボネート（ＮＰＰ）、ジイソプロピルパーオキシジカーボネート等が挙げられる。これら重合開始剤、連鎖移動剤は、所望の分子量となるよう、その種類、量が選択され、それぞれ一種または二種以上組合せて用いることが可能である。
【００３０】
用いることの出来る分散剤としては、通常の懸濁重合に用いられる部分鹸化ポリ酢酸ビニル、メチルセルロース、ヒドロキシエチルセルロース、ヒドロキシプロピルセルロース、ヒドロキシプロピルメチルセルロース等の水溶性セルロースエ−テル、アクリル酸系重合体、ゼラチン等の水溶性ポリマーを例示できる。
【００３１】
上記水、モノマー、分散剤、重合開始剤、その他助剤の仕込み方法としては、通常の懸濁重合において用いられる如何なる方法も採用することができる。
【００３２】
例えば、水、分散剤、重合開始剤、連鎖移動剤、その他の助剤を仕込み、次いで減圧により脱気し、その後モノマーを仕込み、撹拌を開始する。所定の温度に昇温した後、その温度で重合を進行させ、重合転化率が例えば１０〜５０％に達した時点で連鎖移動剤を圧入し、更に重合を継続する。重合が進行し、例えば重合転化率が８０％以上に達した時点で未反応単量体を回収し、次いで重合体を脱水、水洗、乾燥し、ポリマーを得る。
この際の、温度、圧力、反応時間を好適に制御することにより、重量平均分子量５５万以上の高分子量フッ素系ポリマーを得ることができる。
【００３３】
上述のフッ素系ポリマーは、電解質塩と溶媒（ゲル状電解質の場合は、さらに可塑剤）とともに固体電解質、ゲル状電解質を構成し、正極と負極の間に介在されるが、このとき、溶液状態で正極活物質層または負極活物質層に含浸させて固体化することが好ましい。これにより、その一部が正極活物質層または負極活物質層に含浸されて入り込み、より高い密着強度が確保され、接合状態も良好なものとなる。
【００３４】
固体電解質、ゲル状電解質において、マトリクス高分子は、例えば２重量％以上〜３０重量％以下とされ、エステル類、エーテル類、炭酸エステル類等が溶媒、または可塑剤の一成分として用られる。
【００３５】
また、これら固体電解質またはゲル状固体電解質にはリチウム塩が含有されるが、かかるリチウム塩としては、通常の電池電解液に用いられるリチウム塩を使用することがでる。具体的には、塩化リチウム、臭化リチウム、ヨウ化リチウム、塩素酸リチウム、過塩素酸リチウム、臭素酸リチウム、ヨウ素酸リチウム、硝酸リチウム、テトラフルオロほう酸リチウム、ヘキサフルオロリン酸リチウム、酢酸リチウム、ビス（トリフルオロメタンスルフォニル）イミドリチウム、ＬｉＡｓＦ6 、ＬｉＣＦ3ＳＯ3、ＬｉＣ(ＳＯ2ＣＦ3)3 、ＬｉＡｌＣｌ4 、ＬｉＳｉＦ6 等を挙げることができる。
【００３６】
これらリチウム塩は、単独で用いても複数を混合して用いても良いが、これらの中でＬｉＰＦ6、ＬｉＢＦ4が酸化安定性の点から望ましい。
【００３７】
リチウム塩を溶解する濃度として、ゲル状電解質の場合には、可塑剤中に０．１〜３．０モル／リットルとすればよく、好ましくは０．５〜２．０モル／リットルである。
【００３８】
本発明の固体電解質二次電池は、上記のような固体電解質もしくはゲル状電解質を使用する以外は、従来のリチウムイオン二次電池と同様に構成することができる。
【００３９】
すなわち、リチウムイオン電池を構成する場合の負極材料としては、リチウムをドープ、脱ドープできる材料を使用することができる。このような負極の構成材料、例えば難黒鉛化炭素系材料や黒鉛系材料等の炭素材料を使用することができる。より具体的には、熱分解炭素類、コークス類（ピッチコークス、ニートルコークス、石油コークス)、黒鉛類、ガラス状炭素類、有機高分子化合物焼成体(フェノール樹脂、フラン樹脂等を適当な温度で焼成し炭素化したもの)、炭素繊維、活性炭等の炭素材料を使用することができる。このほか、リチウムをドープ、脱ドープできる材料としては、ポリアセチレン、ポリピロール等の高分子やＳｎＯ2 等の酸化物を使用することもできる。このような材料から負極を形成する際しては、公知の結着剤等を添加することができる。
【００４０】
正極は、目的とする電池の種類に応じて、金属酸化物、金属硫化物または特定の高分子を正極活物質として用いて構成することができる。例えばリチウムイオン電池を構成する場合、正極活物質としては、ＴｉＳ2 、ＭｏＳ2 、ＮｂＳｅ2 、Ｖ2Ｏ5等のリチウムを含有しない金属硫化物あるいは酸化物や、ＬｉＭＯ2 （式中、Ｍは一種以上の遷移金属を表し、またｘは電池の充放電状態によって異なり、通常０．０５以上、１．１０以下である。）を主体とするリチウム複合酸化物等を使用することができる。このリチウム複合酸化物を構成する遷移金属Ｍとしては、Ｃｏ，Ｎｉ，Ｍｎ等が好ましい。このようなリチウム複合酸化物の具体例としてはＬｉＣｏＯ2 ，ＬｉＮｉＯ2 ，ＬｉＮｉyＣｏ1-yＯ2 (式中、０＜ｙ＜１である。)、ＬｉＭｎ2Ｏ4等を挙げることができる。これらリチウム複合酸化物は、高い電圧を発生でき、エネルギー密度的に優れた正極活物質となる。正極には、これらの正極活物質の複数種をあわせて使用してもよい。また、以上のような正極活物質を使用して正極を形成するに際して、公知の導電剤や結着剤等を添加することができる。
【００４１】
本発明の電池は、電池形状については特に限定されることはなく、円筒型、角型、コイン型、ボタン型等の種々の形状にすることができ、大型のもの、薄型のもの等、その寸法も任意である。
【００４２】
【実施例】
以下、本発明を適用した具体的な実施例について、実験結果をもとに詳細に説明する。
【００４３】
フッ素系ポリマーの重合条件の一例
内容積１４リットルのステンレス製の耐圧オートクレーブに、次の単量体ならびに重合助剤等を仕込み、２５℃で重合反応を開始した。
【００４４】
フッ化ビニリデン        ９３重量部（３０００ｇ）
６フッ化プロピレン        ７重量部
純水                  ３００重量部
メチルセルロース      ０．１重量部
ピロリン酸ソーダ      ０．２重量部
ＮＰＰ              ０．６１重量部
重合開始後３〜２４時間目（重合転化率３０〜８０％）に酢酸エチル３．０重量部を添加し、重合反応を継続した。重合缶内部の圧力が重合開始後の平衡圧力からたとえば５０％低下した時点で未反応単量体を回収し、得られた重合体スラリーを脱水、水洗、乾燥した。
【００４５】
分子量の測定
（１）分子量分布（Ｍｗ／Ｍｎ）
重合体粉体を濃度０．２重量％で溶解したジメチルアセトアミド溶液についてゲルパーミエーションクロマトグラフ（東ソー株式会社製；８０１０シリーズ、カラムＴＳＫ−ＧＥＬ  ＧＭＨＸＬ、直径７．８ｍｍ、長さ３００ｍｍ、直列２本；温度４０℃、流速０．８ｍｌ／ｍｉｎ．）を用いて重量平均分子量（Ｍｗ）を測定した。
【００４６】
（２）重合体の組成分析
19Ｆ ＮＭＲを用いて測定した。
【００４７】
（3）対数粘度
重合体粉体をジメチルホルムアミドに４ｇ／リットルの濃度で溶解した溶液のウベローデ粘度計での３０℃における落下時間から、次式を用い対数粘度を計算により求めた。
【００４８】
対数粘度［η］＝１ｎ（ηrel）／Ｃ ｄｌ／ｇ
ηrel ：試料溶液の落下秒数／溶媒の落下秒数
Ｃ：試料溶液の濃度（０．４ｇ／ｄｌ）
図１に、測定された重量平均分子量Ｍｗ、数平均分子量Ｍｎと対数粘度の相関関係について示す。
【００４９】
参考例１
先ず、負極を次のように作製した。
【００５０】
粉砕した黒鉛粉末９０重量部と、結着剤としてフッ化ビニリデン−ヘキサフルオロプロピレン−コポリマー１０重量部とを混合して負極合剤を調製し、さらにこれをＮ−メチル−２−ピロリドンに分散させスラリー状とした。
【００５１】
そして、このスラリーを負極集電体である厚さ１０μｍの帯状銅箔の片面に均一に塗布し、乾燥後、ロールプレス機で圧縮成形し、負極を作製した。
【００５２】
一方、正極を次のように作製した。
【００５３】
正極活物質（ＬｉＣｏＯ2 ）を得るために、炭酸リチウムと炭酸コバルトを０．５モル対１モルの比率で混合し、空気中９００℃で５時間焼成した。次に、得られたＬｉＣｏＯ2 ９１重量部、導電剤として黒鉛６重量部、結着剤としてフッ化ビニリデン−ヘキサフルオロプロピレン−コポリマー１０重量部とを混合して正極合剤を調製し、さらにこれをＮ−メチル−２−ピロリドンに分散させスラリー状とした。そして、このスラリーを正極集電体である厚さ２０μｍの帯状アルミニウム箔の片面に均一に塗布し、乾燥後、ロールプレス機で圧縮成形し、正極を作製した。
【００５４】
さらに、固体電解質（ゲル状電解質）を次のようにして得た。
【００５５】
負極、正極上に炭酸エチレン（ＥＣ）４２．５重量部、炭酸プロピレン（ＰＣ）４２．５重量部、ＬｉＰＦ6 １５重量部からなる可塑剤３０重量部に、マトリクス高分子である重量平均分子量Ｍｗ６０万（対数粘度：１．９３）のポリフッ化ビニリデン１０重量部及び炭酸ジメチル６０重量部を混合溶解させた溶液を均一に塗布し、含浸させ、常温で８時間放置した後、炭酸ジメチルを気化、除去し、ゲル状電解質を得た。
【００５６】
ゲル状電解質を塗布した負極及び正極をゲル状電解質が対向するように重ね合わせ、さらにこれを圧着することで、面積２．５ｃｍ×４．０ｃｍ、厚さ０．３ｍｍの平板型ゲル状電解質電池を作製した。
【００５７】
作製した電池の概略構成を図２に示す。負極集電体１上に負極活物質層２が形成された負極と、正極集電体３上に正極活物質層４が形成された正極との間に、それぞれの活物質層上に塗布したゲル状電解質層５が介在された形となっている。
【００５８】
実施例２
マトリクス高分子として重量平均分子量Ｍｗ７０万のポリフッ化ビニリデン７重量部と重量平均分子量Ｍｗ３０万のポリフッ化ビニリデン３重量部を用い、他は参考例１と同様にして平板型ゲル状電解質電池を作製した。
【００５９】
参考例３
マトリクス高分子として重量平均分子量Ｍｗ６０万のフッ化ビニリデン−ヘキサフルオロプロピレン−コポリマー（ＮＭＲ測定によるヘキサフルオロプロピレンの含有量：７．０重量％）を用い、他は参考例１と同様にして平板型ゲル状電解質電池を作製した。
【００６０】
実施例４
マトリクス高分子として重量平均分子量Ｍｗ７０万のフッ化ビニリデン−ヘキサフルオロプロピレン−コポリマー（ＮＭＲ測定によるヘキサフルオロプロピレンの含有量：７．０重量％）と重量平均分子量Ｍｗ３０万のフッ化ビニリデン−ヘキサフルオロプロピレン−コポリマー（ＮＭＲ測定によるヘキサフルオロプロピレンの含有量：７．０重量％）を重量比で７：３の割合で配合して用い、他は参考例１と同様にして平板型ゲル状電解質電池を作製した。
【００６１】
実施例５
マトリクス高分子として重量平均分子量Ｍｗ８０万のフッ化ビニリデン−ヘキサフルオロプロピレン−コポリマー（ＮＭＲ測定によるヘキサフルオロプロピレンの含有量：７．０重量％）と重量平均分子量Ｍｗ６０万のフッ化ビニリデン−ヘキサフルオロプロピレン−コポリマー（ＮＭＲ測定によるヘキサフルオロプロピレンの含有量：７．０重量％）、重量平均分子量Ｍｗ３０万のフッ化ビニリデン−ヘキサフルオロプロピレン−コポリマー（ＮＭＲ測定によるヘキサフルオロプロピレンの含有量：７．０重量％）を重量比で３：３：４の割合で配合して用い、他は参考例１と同様にして平板型ゲル状電解質電池を作製した。
【００６２】
参考例６
マトリクス高分子として重量平均分子量Ｍｗ２００万のフッ化ビニリデン−ヘキサフルオロプロピレン−コポリマー（ＮＭＲ測定によるヘキサフルオロプロピレンの含有量：７．０重量％）を用い、他は参考例１と同様にして平板型ゲル状電解質電池を作製した。
【００６３】
比較例１
マトリクス高分子として重量平均分子量Ｍｗ３０万のフッ化ビニリデン−ヘキサフルオロプロピレン−コポリマー（ＮＭＲ測定によるヘキサフルオロプロピレンの含有量：７．０重量％）を用い、他は参考例１と同様にして平板型ゲル状電解質電池を作製した。
【００６４】
比較例２
マトリクス高分子として重量平均分子量Ｍｗ５０万のポリフッ化ビニリデンを用い、他は参考例１と同様にして平板型ゲル状電解質電池を作製した。
【００６５】
比較例３
マトリクス高分子として重量平均分子量Ｍｗ３８万のフッ化ビニリデン−ヘキサフルオロプロピレン−コポリマー（ＮＭＲ測定によるヘキサフルオロプロピレンの含有量：７．０重量％）を用い、他は参考例１と同様にして平板型ゲル状電解質電池を作製した。
【００６６】
評価
参考例１，３，６、実施例２，４，５及び比較例１〜３の電池について、剥離強度を測定し、さらに充放電サイクル試験を行った。
【００６７】
ここで、剥離強度は、図３に示すように、集電体１１上に電極活物質１２を形成し、この上にゲル状電解質１３を塗布し、これを矢印方向（１８０°方向）に５００ｇの荷重で１０ｃｍ／秒程度の速さで引っ張ることにより評価した。この手法により、電極活物質層１２の端部位置においてゲル電解質１３が破断された場合を○、ゲル電解質１３と電極活物質層１２とが界面から剥離した場合を×とした。
【００６８】
一方、サイクル試験は、理論容量の２時間率放電（０．５Ｃ）において５００回の充放電サイクル試験を行い、次のように評価した。
【００６９】
上記各電池に対して、２３℃で定電流定電圧充電を上限４．２Vまで行い、次に（０．５Ｃ）の定電流放電を終止電圧３．２Ｖ間で行なった。放電容量はこのように決定し、５００サイクル後の放電出力維持率で評価した。
【００７０】
結果を表１に示す。
【００７１】
【表１】
0004247583.tif 000002
【００７２】
表１から明らかなように、重量平均分子量Ｍｗが５５万以上のフッ素系ポリマーをゲル状電解質のマトリクス高分子に用いた各サンプルは、剥離強度に優れ、サイクル試験後の出力維持率に優れていることが確認された。
【００７３】
なお、重量平均分子量Ｍｗが２００万のフッ素系ポリマーを用いた参考例６は、剥離強度、出力維持率に優れたものであるが、粘度が高いために、作業性があまり良くなかった。
【００７４】
【発明の効果】
以上の説明からも明らかなように、本発明によれば、電極活物質層との密着強度に優れた固体電解質を実現することができ、これにより固体電解質と正極、及び負極活物質層との電気的な接触状態が良好で、充放電サイクル寿命の長い固体電解質二次電池およびその製造方法を提供することが可能である。
【図面の簡単な説明】
【図１】フッ素系ポリマーの重量平均分子量Ｍｗ、数平均分子量Ｍｎと対数粘度との相関関係を示す特性図である。
【図２】試作した電池の電極構成を示す概略断面図である。
【図３】剥離試験の手法を示す概略断面図である。
【符号の説明】
１  負極集電体、２  負極活物質層、３  正極集電体、４  正極活物質層、５  ゲル状電解質層
【図１】
0004247583.tif 000003
【図２】
0004247583.tif 000004
【図３】
0004247583.tif 000005